ТОНКИЕ ВОЛОКНА, ПОЛУЧЕННЫЕ ПУТЕМ СШИВАНИЯ ПРИ КОМНАТНОЙ ТЕМПЕРАТУРЕ

1. Способ получения тонкого волокна, причем способ включает:
обеспечение полимерного компонента, где полимерный компонент содержит полимер, содержащий 4-винилпиридин;
обеспечение растворителя, который не образует комплекс с 4-винилпиридином; обеспечение эпоксида, где эпоксид является по меньшей мере дифункциональным; и
объединение полимерного компонента, растворителя и эпоксида с образованием композиции и образование множества волокон из композиции таким образом, чтобы полный объем каждого волокна был получен из композиции.
2. Способ получения тонкого волокна, причем способ включает:
обеспечение полимерного компонента, где полимерный компонент содержит полимер, содержащий 4-винилпиридин; обеспечение растворителя;
обеспечение эпоксида, где эпоксид является по меньшей мере дифункциональным; и
объединение полимерного компонента, растворителя и эпоксида с образованием композиции и образование множества волокон из композиции таким образом, чтобы полный объем каждого волокна был получен из композиции без повышения температуры композиции выше 80°С.
3. Способ по п. 2, где полимерный компонент, растворитель и эпоксид объединяют при комнатной температуре и образуют множество волокон без повышения температуры композиции выше комнатной температуры.
4. Способ по любому из пп. 1-3, где объединение полимерного компонента, растворителя и эпоксида с образованием композиции и образование множества волокон из композиции осуществляют одновременно.
5. Способ по любому из пп. 1-4, где объединение полимерного компонента, растворителя и эпоксида с образованием композиции и образование множества волокон из композиции включают:
смешивание полимерного компонента, растворителя и эпоксида;
обеспечение протекания реакции полимера, содержащего 4-винилпиридин, и эпоксида и
удаление по меньшей мере части растворителя.
6. Способ получения покрытого тонкого волокна, причем способ включает:
обеспечение полимерного компонента, где полимерный компонент содержит полимер, содержащий 4-винилпиридин;
обеспечение растворителя, который не образует комплекс с 4-винилпиридином;
обеспечение эпоксида, где эпоксид является по меньшей мере дифункциональным;
обеспечение волокна и
объединение полимерного компонента, растворителя и эпоксида с образованием композиции и покрытие волокна с помощью композиции.
7. Способ получения покрытого тонкого волокна, причем способ включает:
обеспечение полимерного компонента, где полимерный компонент содержит полимер, содержащий 4-винилпиридин;
обеспечение растворителя;
обеспечение эпоксида, где эпоксид является по меньшей мере дифункциональным;
обеспечение волокна и
объединение полимерного компонента, растворителя и эпоксида с образованием композиции и покрытие волокна с помощью композиции без повышения температуры композиции или температуры волокна выше 80°С.
8. Способ по п. 7, где полимерный компонент, растворитель и эпоксид объединяют при комнатной температуре и волокно покрывают без повышения температуры композиции или температуры волокна выше комнатной температуры.
9. Способ по любому из пп. 6-8, где объединение полимерного компонента, растворителя и эпоксида с образованием композиции и покрытие волокна с помощью композиции осуществляют одновременно.
10. Способ по любому из пп. 6-9, где объединение полимерного компонента, растворителя и эпоксида с образованием композиции и покрытие волокна с помощью композиции включают:
смешивание полимерного компонента, растворителя и эпоксида;
обеспечение протекания реакции полимера, содержащего 4-винилпиридин, и эпоксида и
удаление по меньшей мере части растворителя.
11. Способ по любому из пп. 1-10, где растворитель предусматривает этанол.
12. Способ по любому из пп. 1-11, где растворитель предусматривает апротонный растворитель.
13. Способ по любому из пп. 1-12, где полимер, содержащий 4-винилпиридин, предусматривает гомополимер поли(4-винилпиридин), сополимер на основе 4-винилпиридина или их смесь.
14. Способ по любому из пп. 1-13, где полимерный компонент дополнительно содержит нейлон, полиамидный терполимер, поливинилбутираль (PVB), поливиниловый спирт (PVA) или полиуретан, или их комбинацию.
15. Способ по любому из пп. 1-14, где эпоксид предусматривает диглицидиловый эфир 1,4-бутандиола, диглицидиловый эфир бисфенола А, эпоксидную смолу на основе бисфенола F, эпоксидную смолу на основе бисфенола A/F, эпоксидную смолу на основе модифицированного бисфенола А, бромированную эпоксидную смолу, новолачную эпоксидную смолу, фенольную новолачную эпоксидную смолу, крезольную новолачную эпоксидную смолу, дифункциональную циклоалифатическую эпоксидную смолу или мультифункциональную эпоксидную смолу глицидиламинового типа или их комбинацию.
16. Способ по любому из пп. 1-15, где полимерный компонент содержит по меньшей мере 20 вес. % полимера, содержащего 4-винилпиридин, в пересчете на полимерные твердые вещества.
17. Тонкое волокно, где полный объем волокна содержит композицию, при этом композиция содержит продукт реакции полимерного компонента и эпоксида, где полимерный компонент содержит полимер, содержащий 4-винилпиридин, и при этом дополнительно эпоксид является по меньшей мере дифункциональным.
18. Тонкое волокно по п. 17, где полимер, содержащий 4-винилпиридин, предусматривает гомополимер поли(4-винилпиридин), сополимер на основе 4-винилпиридина или их смесь.
19. Фильтрующая среда, содержащая множество волокон по любому из пп. 17 или 18.
20. Фильтрующая среда по п. 19, дополнительно содержащая подложку для фильтрации, где множество волокон расположено на подложке с образованием тонковолоконного слоя.